표 3 에 나타내 는 화학 조성 을 갖 는 판 두께 20 ㎜ 의 연속 주조 슬래브 ( 모재 강판 ) 에 대하 여 , 표면 을 연삭 하 여 표면 산화물 을 제거 한 후 , 그 편면 또는 양면 에 표 1 에 나타내 는 화학 조성 을 갖 는 표층 용 강판 을 아크 용접 으로 적층 했 다 . 판 두께 에 대한 표층 용 강판 의 두께 의 비율 은 , 표 3 의 「 표층 용 강판 ( 편측 ) 의 비율 ( ％)」 에 나타내 는 바 와 같 다 . 이것 을 표 4 에 나타내 는 가열 온도 , 가열 시간 , 마무리 온도 , 권 취 온도 의 조건 하 에서 열연 하 여 , 적층 열연 강판 을 얻 었 다 . 열연 강판 을 제품 으로 하 는 공 시재 의 경우 , 열연 의 700 ℃ 내지 500 ℃ 에서 의 유지 시간 을 표 4 에 나타내 는 값 으로 의도 적 으로 제어 했 다 . 냉연 강판 을 제품 으로 하 는 경우 , 그 후 , 산세 , 50 ％ 의 냉연 을 행하 고 , 표 4 에 나타내 는 조건 에서 어닐링 을 행하 였 다 .